(57)【要約】【課題】カーボンニュートラルな材料として微生物や植物等から得ることも可能な材料である重合特性の特に良好なβフェランドレンをモノマーとする、光学特性および耐熱性が良好なβフェランドレン重合体、βフェランドレン重合体の製造方法及びβフェランドレン重合体からなる成形品を提供の提供。【解決手段】［１］βフェランドレンが重合してなるβフェランドレン重合体。［２］下記一般式（Ｉ−１）、（Ｉ−２）、（ＩＩ−１）及び（ＩＩ−２）で表されるβフェランドレン単位が合計７０重量％以上含有されている前記βフェランドレン重合体。［３］前記βフェランドレン重合体の数平均分子量Ｍｎが１万以上である前記βフェランドレン重合体。［４］オレフィン性炭素−炭素二重結合の少なくとも一部が水素化されている前記βフェランドレン重合体。［５］ガラス転移温度Ｔｇが８０℃以上である前記βフェランドレン重合体。［化１］2015081266.tif 000010【選択図】なし【特許請求の範囲】
【請求項１】
下記一般式（Ｉ）及び（ＩＩ）で表されるβフェランドレンの少なくとも何れか一方が重合してなることを特徴とするβフェランドレン重合体。
【化１】
2015081266.tif 000007
【請求項２】
下記一般式（Ｉ−１）、（Ｉ−２）、（ＩＩ−１）及び（ＩＩ−２）で表されるβフェランドレン単位が合計７０重量％以上含有されていることを特徴とする請求項１に記載のβフェランドレン重合体。
【化２】
2015081266.tif 000008
【請求項３】
前記βフェランドレン重合体の数平均分子量Ｍｎが１万以上であることを特徴とする請求項１又は２に記載のβフェランドレン重合体。
【請求項４】
オレフィン性炭素−炭素二重結合の少なくとも一部が水素化されていることを特徴とする請求項１〜３の何れか一項に記載のβフェランドレン重合体。
【請求項５】
ガラス転移温度Ｔｇが８０℃以上であることを特徴とする請求項１〜４の何れか一項に記載のβフェランドレン重合体。
【請求項６】
前記一般式（Ｉ）及び（ＩＩ）で表されるβフェランドレンを、ルイス酸を触媒としてカチオン重合せしめて得られたことを特徴とする請求項１〜５の何れか一項に記載のβフェランドレン重合体。
【請求項７】
反応液中に含まれる重合性化合物の総重量に対して下記一般式（Ｉ）及び（ＩＩ）で表されるβフェランドレンの含有量が７０重量％以上の反応液を用い、ルイス酸を触媒としてカチオン重合せしめて、βフェランドレン重合体を得ることを特徴とするβフェランドレン重合体の製造方法。
【化３】
2015081266.tif 000009
【請求項８】
前記総重量に対するβフェランドレンの含有量が９０重量％以上であることを特徴とする請求項７に記載のβフェランドレン重合体の製造方法。
【請求項９】
前記βフェランドレン重合体の数平均分子量Ｍｎが１万以上となるまで重合させることを特徴とする請求項７又は８に記載のβフェランドレン重合体の製造方法。
【請求項１０】
前記カチオン重合の反応温度が−９０〜１００℃であることを特徴とする請求項７〜９の何れか一項に記載のβフェランドレン重合体の製造方法。
【請求項１１】
前記カチオン重合の後、得られた重合体中のオレフィン性炭素−炭素二重結合を水素化することを特徴とする請求項７〜１０の何れか一項に記載のβフェランドレン重合体の製造方法。
【請求項１２】
請求項１〜６の何れか一項に記載のβフェランドレン重合体、又は請求項７〜１１の何れか一項に記載の製造方法によって得られたβフェランドレン重合体からなることを特徴とする成形品。
【請求項１３】
全光線透過率が９０％以上であることを特徴とする請求項１２に記載の成形品。
【発明の詳細な説明】
【技術分野】
【０００１】
本発明は、βフェランドレン重合体、その製造方法及び成形品に関する。
【背景技術】
【０００２】
近年、光学用樹脂への要求は益々高くなってきており、耐熱性及び高い透明性を有する樹脂が求められている。しかしながら、従来の光学用樹脂は、これらの要求性能を高い次元でバランス良く備えているとは言い難く、種々の欠点を有していた。例えば、透明性の高い光学用樹脂としては、従来、ポリメタクリル酸メチルが使用されてきた。ポリメタクリル酸メチルは、透明性が高く、複屈折率が小さい等、光学的な性質は優れているが、耐熱性が低いという欠点を有する。これに対し、耐熱性が高く、透明性に優れた光学用樹脂として脂環式炭化水素系重合体が登場している。この分子内に脂環式骨格を有する炭化水素系重合体は透明性、耐熱寸法安定性、比誘電性に優れていることから、さまざまな工業製品に使用されている。例えば、特許文献１においては、石油由来の環状オレフィンを開環メタセシス重合し、次いで水素添加を行うことによる、環境オレフィンの開環重合体水素化物の製造方法が提案されている。また、特許文献２には、所定の触媒の存在下において、環状オレフィンと鎖状オレフィンとを共重合することによって得られる、脂環式炭化水素系重合体の共重合体であるシクロオレフィンコポリマー類の製造法が提案されている
【先行技術文献】
【特許文献】
【０００３】
【特許文献１】国際公開第００／７３３６６号パンフレット
【特許文献２】特許第４１８３２８３号広報
【特許文献３】特許第５２７５６３３号公報
【発明の概要】
【発明が解決しようとする課題】
【０００４】
しかしながら、上述した脂環式炭化水素系重合体の原料となるモノマーは石油由来の化合物であるため、二酸化炭素の排出を抑えたカーボンニュートラルな材料を用いた製品が求められている今日のニーズに合致しているとはいえない。
【０００５】
カーボンニュートラルなポリマーの材料として、生物体内の生合成経路で生産されうる化合物が注目されている。例えば、マツ等から抽出したテルペン油由来のβピネンを重合して得られたガラス転移点が８０℃の重合体が提案されている（特許文献３）。しかしながら、βピネンをモノマーとして使用して実用的な強度を発現する高重合度の重合体を得るには、２官能性ビニル化合物の存在下において重合せしめる必要があった。さらには重合温度を−８０℃〜０℃と極低温にする必要があり、安価に製造するためおよび昨今の環境問題の観点から、更なる反応条件の向上や、重合特性の良好な天然材料の利用が望まれていた。
【０００６】
本発明は、上記事情に鑑みてなされたものであり、カーボンニュートラルな材料として微生物や植物等から得ることも可能な材料である重合特性の特に良好なβフェランドレンをモノマーとする、光学特性および耐熱性が良好なβフェランドレン重合体、βフェランドレン重合体の製造方法及びβフェランドレン重合体からなる成形品を提供することにある。
【課題を解決するための手段】
【０００７】
［１］下記一般式（Ｉ）及び（ＩＩ）で表されるβフェランドレンの少なくとも何れか一方が重合してなることを特徴とするβフェランドレン重合体。
【０００８】
【化１】
2015081266.tif 000002
【０００９】
［２］下記一般式（Ｉ−１）、（Ｉ−２）、（ＩＩ−１）及び（ＩＩ−２）で表されるβフェランドレン単位が合計７０重量％以上含有されていることを特徴とする前記［１］に記載のβフェランドレン重合体。
【００１０】
【化２】
2015081266.tif 000003
【００１１】
［３］前記βフェランドレン重合体の数平均分子量Ｍｎが１万以上であることを特徴とする前記［１］又は［２］に記載のβフェランドレン重合体。
［４］オレフィン性炭素−炭素二重結合の少なくとも一部が水素化されていることを特徴とする前記［１］〜［３］の何れか一項に記載のβフェランドレン重合体。
［５］ガラス転移温度Ｔｇが８０℃以上であることを特徴とする前記［１］〜［４］の何れか一項に記載のβフェランドレン重合体。
［６］前記一般式（Ｉ）及び（ＩＩ）で表されるβフェランドレンを、ルイス酸を触媒としてカチオン重合せしめて得られたことを特徴とする前記［１］〜［５］の何れか一項に記載のβフェランドレン重合体。
［７］反応液中に含まれる重合性化合物の総重量に対して下記一般式（Ｉ）及び（ＩＩ）で表されるβフェランドレンの含有量が７０重量％以上の反応液を用い、ルイス酸を触媒としてカチオン重合せしめて、βフェランドレン重合体を得ることを特徴とするβフェランドレン重合体の製造方法。
【００１２】
【化３】
2015081266.tif 000004
【００１３】
［８］前記総重量に対するβフェランドレンの含有量が９０重量％以上であることを特徴とする前記［７］に記載のβフェランドレン重合体の製造方法。
［９］前記βフェランドレン重合体の数平均分子量Ｍｎが１万以上となるまで重合させることを特徴とする前記［７］又は［８］に記載のβフェランドレン重合体の製造方法。
［１０］前記カチオン重合の反応温度が−９０〜１００℃であることを特徴とする前記［７］〜［９］の何れか一項に記載のβフェランドレン重合体の製造方法。
［１１］前記カチオン重合の後、得られた重合体中のオレフィン性炭素−炭素二重結合を水素化することを特徴とする前記［６］〜［８］の何れか一項に記載のβフェランドレン重合体の製造方法。
［１２］前記［１］〜［６］の何れか一項に記載のβフェランドレン重合体、又は前記［７］〜［１１］の何れか一項に記載の製造方法によって得られたβフェランドレン重合体からなることを特徴とする成形品。
［１３］全光線透過率が９０％以上であることを特徴とする前記［１２］に記載の成形品。
【発明の効果】
【００１４】
本発明のβフェランドレン重合体の製造方法によれば、耐熱性及び光透過性に優れた高重合度のβフェランドレン重合体を得ることができる。本発明のβフェランドレンは比重が低いため、耐熱性及び光透過性に優れた軽量な成形品の材料として有用である。
【発明を実施するための形態】
【００１５】
本発明の第一態様は、βフェランドレン重合体である。本発明の第二態様は、βフェランドレン重合体の製造方法である。本発明の第三態様は、第一態様のβフェランドレンからなる成形品である。
【００１６】
＜βフェランドレン重合体の製造方法＞
βフェランドレン重合体を構成するモノマーであるβフェランドレンは、生物から抽出及び精製されていてもよいし、石油由来の化合物から化学合成されていてもよい。例えば植物の種子や根から水蒸気蒸留によって得られたエッセンシャルオイルに含まれるβフェランドレンを用いてもよいし、既存の化学物質を原料として、公知の化学合成法によって得られたβフェランドレンを用いてもよい。
【００１７】
例えば、既存の化学物質を原料とする場合は、4-Isopropylcyclohexanoneを出発原料としCrypronを経由して合成する公知の化学合成法（Organic & Biomolecular Chemistry, 9(7), 2433-2451, 2011）によって得られたβフェランドレンを使用することができる。
【００１８】
生物から抽出した化学物質を材料として使用する場合は、例えばβフェランドレンが含有される植物として、トドマツ、ジンジャー、フェンネル、ネロリ、ローズウッド、トマト、ラベンダー、カナダバルサム、アンジェリカ、などの葉または種子からの抽出物を精製して用いてもよい。特に高純度のβフェランドレンを使用することが好ましく、その場合は精密蒸留等の方法により純度（純分）を上げることができる。 
【００１９】
カーボンニュートラルな材料として生物由来のβフェランドレンを用いることにより、製造過程における環境負荷を下げ、二酸化炭素の排出を低減することができる。
【００２０】
βフェランドレン重合体の数平均分子量Ｍｎを高め、耐熱性に関するガラス転移温度Ｔｇを高め、優れた光透過性を得る目的を達成するために、βフェランドレン重合体を合成する反応系において、βフェランドレンを含む反応液中のβフェランドレンの純度（純分）をなるべく高くすることが好ましい。また、前記反応系は、βフェランドレンの重合に干渉する二重結合を有する化合物をなるべく排除した反応系であることがより好ましい。
特に好ましくは、例えば、ディールスアルダー反応試薬等のシス型の共役二重結合と反応する物質を添加し、βフェランドレン以外のシス型の共役二重結合物質を不溶性の物質として除去し、純分を高くすることがよく、精密蒸留と組み合わせることにより純分をあげるのが好ましい。
【００２１】
具体的には、前記反応液中の重合性化合物の総重量に対して、βフェランドレンの含有量、即ちβフェランドレンの純度（純分）は、７０重量％以上が好ましく、８０重量％以上がより好ましく、９０重量％以上が更に好ましく、９５重量％以上が特に好ましい。前記含有量は１００重量％であってもよい。ここで、「純度」とは、βフェランドレンの光学異性体を区別した光学的な純度を意味しておらず、βフェランドレンの光学異性体を区別しない単なる化学的な純度を意味する。また、前記「重合性化合物」とは、βフェランドレンと重合可能な二重結合を有する化合物を意味する。
【００２２】
本明細書および特許請求の範囲において、前記反応に使用するβフェランドレンの純度はガスクロマトグラフィー（ＧＣ）法またはＧＣ−ＭＳの方法によって、βフェランドレンのピーク面積百分率で求められた値である。
例えば、βフェランドレン反応用液を１重量％となるようにクロロホルム溶液（和光純薬社製高速液体クロマトグラフ用、純度９９．７％）に希釈し、ガスクロマトグラフ分析装置（HEWLETT PACKARD社製 HP6890 Series GC System）を用いて測定することができる。この時、成分分離用のカラムとしてはＤＢ−５（アジレント・テクノロジー社製キャピラリーカラム、３０ｍ×０．２５ｍｍＩＤ×０．２５μ）、を用い、カラム温度：開始５０℃、最終３００℃、昇温速度  １５℃／分、インジェクション温度：３００℃で測定することが好ましい。βフェランドレンのピークはβフェランドレン標準液またはＭＳスペクトルより同定することができる。βフェランドレンの純分はＧＣ分析において観測された面積値１０００以上のピークの全面積の合計を１００としたときのβフェランドレンの面積比率で算出することが好ましい。
【００２３】
前記反応液を構成する有機溶媒に、触媒としてのルイス酸を添加してよく分散させた後、高純度のβフェランドレンをゆっくり滴下して、カチオン重合を開始し、所定時間反応させることにより、目的のβフェランドレン重合体を得ることができる。
【００２４】
このような溶液重合法によってカチオン重合を行うに際しては、モノマーであるβフェランドレンの濃度は、前記反応溶液の総重量に対して、好ましくは１〜９０重量％、より好ましくは１０〜８０重量％、更に好ましくは１０〜５０重量％に調製することができる。前記濃度が１重量％未満では生産性が低くなり、一方、９０重量％を超えると重合熱の除去が困難になる。
【００２５】
前記反応液を構成する有機溶媒の種類はβフェランドレンを溶解可能であれば特に制限されず、従来のカチオン重合で使用される溶媒が適用できる。なかでも連鎖移動の少ない溶媒であることが好ましい。このような溶媒としては、ポリマーの重合条件下での溶解性や反応性等の観点から、例えばハロゲン化炭化水素、芳香族炭化水素、及び脂肪族炭化水素等が挙げられる。より具体的には、例えば、塩化メチレン、クロロホルム、１，１−ジクロロエタン、１，２−ジクロルエタン、ｎ−プロピルクロライド、１−クロロ−ｎ−ブタン、２−クロロ−ｎ−ブタン等のハロゲン化炭化水素系溶媒；ベンゼン、トルエン、キシレン、アニソール等の芳香族炭化水素系溶媒；ペンタン、ヘキサン、ヘプタン、オクタン、シクロペンタン、シクロヘキサン、メチルシクロヘキサン、エチルシクロヘキサン、デカリン等の脂肪族炭化水素系溶媒等が挙げられる。
前記有機溶媒として、１種の有機溶媒を単独で用いてもよいし、２種以上の有機溶媒を併用してもよい。
【００２６】
前記有機溶媒は、非極性溶媒であってもよいし、極性溶媒であってもよい。
βフェランドレン重合体の重合度を一層高めて、高靭性の重合体を得るためには、非極性溶媒を用いる方が特に好ましい。ハロゲン化脂肪族炭化水素、ハロゲン化芳香族炭化水素等の塩素系溶媒（塩素原子有する化合物からなる溶媒）は使用可能である。しかし、廃棄溶剤の処理、重合製品の脱塩処理および昨今のＶＯＣ規制の観点から使用不可能な塩素系溶剤もあるため、環境問題の観点からは好ましいとは限らない。
【００２７】
前記ルイス酸としては、従来のカチオン重合で使用されるルイス酸が適用可能であり、例えばＥｔＡｌＣｌ２、ＡｌＣｌ３、Ｅｔ２ＡｌＣｌ、Ｅｔ３Ａｌ２Ｃｌ３、ＢＣｌ３、ＳｎＣｌ４、ＴｉＣｌ４、Ｔｉ（ＯＲ）４−ｙＣｌ４［Ｒはアルキル基又はアリール基を表し、ｙは１〜３の整数を表す。］が、反応性及び選択性が高いため、好ましい。これらの他、ＢＦ３、ＢＢｒ３、ＡｌＦ３、ＡｌＣｌ３、ＡｌＢｒ３、ＴｉＢｒ４、ＴｉＩ４、ＦｅＣｌ３、ＦｅＣｌ２、ＳｎＣｌ２、ＷＣｌ６、ＭｏＣｌ５、ＳｂＣｌ５、ＴｅＣｌ２、ＺｎＣｌ２等の金属ハロゲン化物、（ｉ−Ｂｕ）３Ａｌ、（ｉ−Ｂｕ）２ＡｌＣｌ、（ｉ−Ｂｕ）ＡｌＣｌ２、Ｍｅ４Ｓｎ、Ｅｔ４Ｓｎ、Ｂｕ４Ｓｎ、Ｂｕ３ＳｎＣｌ等の金属アルキル化合物［Ｍｅはメチル基を表し、Ｅｔはエチル基を表し、Ｂｕはブチル基を表す。］、Ａｌ（ＯＲ）３−ｘＣｌｘ［Ｒはアルキル基又はアリール基を表し、ｘは１又は２の整数を表す。］等の金属アルコキシ化合物が挙げられる。
前記ルイス酸として、１種のルイス酸を単独で用いてもよいし、２種以上のルイス酸を併用してもよい。
【００２８】
重合触媒としては上述のルイス酸のみでもよいが、ルイス酸として組み合わせて用いられる開始剤を利用してもよい。この場合、開始剤とはルイス酸と反応して炭素カチオンを発生するものであり、そのような特質を有するものであればどんなものでもよい。具体的には、アルキルビニルエーテル−塩化水素付加体、α−クロロエチルベンゼン、α―クロロイソプロピルベンゼン、１，４−ビス（α―クロロイソプロピル）ベンゼン、１，３−ビス（α―クロロイソプロピル）−５−ｔ−ブチルベンゼン、１，３，５−トリス（α−クロロイソプロピル）ベンゼン、ｔ−ブチルクロライド、２−クロロ−２，４，４−トリメチルペンタン等の塩素系開始剤：アルキルビニルエーテル−酢酸付加体、α―アセトキシエチルベンゼン、α―アセトキシイソプロピルベンゼン、１，４−ビス（α−アセトキシイソプロピル）ベンゼン等のアルコール系開始剤等が上げられる。
【００２９】
また、リビングカチオン重合触媒と共に用いられる電子供与剤を用いてもよい。そのような電子供与剤としては、公知のものを使用することができる。具体的にはジエチルエーテル（Et2O）、メチル−t−ブチルエーテル、ジブチルエーテル等のエーテル類：酢酸エチル（EtOAc）、酢酸メチル、酢酸イソプロピル、酢酸ブチル、イソ酪酸メチル、イソ酪酸エチル、イソ酪酸プロピル等のエステル類；ピリジン、２−メチルピリジン、２，６−ジメチルピリジン、２，６−ジーブチルピリジン、２，６−ジフェニルピリジン、２，６−ジーｔ−ブチル−４−メチルピリジン等のピリジン類；トリメチルアミン、トリエチルアミン、トリブチルアミン等のアミン類；ジメチルアセトアミド、ジエチルアセトアミド等のアミド類；ジメチルスルホキシド等のスルホキシド類等を、挙げることができる。特に、ジエチルエーテルや酢酸メチル等が、経済性及び反応後の除去が容易であることから、好適に使用される。
【００３０】
これらのルイス酸の前記反応液中の濃度としては、後で添加するβフェランドレン１００重量部に対して、０．００１〜１００重量部が好ましく、０．０１〜５０重量部がより好ましく、０．１〜１０重量部が更に好ましい。ルイス酸触媒の使用量が少な過ぎると反応が重合の完了前に停止してしまう恐れがあり、逆に多過ぎると不経済である。
【００３１】
前記滴下するβフェランドレンは、前記反応液を構成する有機溶媒と同じ種類の有機溶媒に予め溶解しておいてもよい。前記滴下する際の前記反応液の温度は、通常、−１２０℃〜１５０℃に設定することができ、−９０℃〜１００℃に設定することが好ましい。反応温度が高過ぎると反応の制御が困難となって再現性が得られ難くなる恐れがあり、低過ぎると製造コストが高くなる。
【００３２】
本発明にかかるβフェランドレン重合体の製造方法においては、低温で反応させる方が重合度を高める点で有利であり、例えば−８０〜７０℃で反応させることにより、数平均分子量Ｍｎが１００，０００以上、例えば１４０，０００程度のβフェランドレン重合体を容易に得ることができる。また、−１５〜４０℃で反応させてもよく、この温度においては数平均分子量Ｍｎが５０，０００〜１００，０００程度のβフェランドレン重合体を容易に得ることができる。
【００３３】
カチオン重合の反応時間は特に制限されず、重合触媒の種類や量、反応温度、反応設備等の条件に応じて、所望の特性を有するβフェランドレン重合体が得られるように適宜調整することができる。通常は、１秒〜１００時間程度、好ましくは１０秒〜１時間程度、より好ましくは３０秒〜１０分程度で反応させることにより、所望の特性を有するβフェランドレン重合体を得ることができる。
【００３４】
本発明にかかるβフェランドレン重合体の製造方法においては２官能性のビニル化合物の存在において共重合せしめて得ることもできる。
ただし、２官能性のビニル化合物を添加する場合は、βフェランドレン単量体よりも十分少ない量にて添加される。重合体を製造する際に、２官能性ビニル化合物は一般的に分岐剤または架橋剤として使用されるが、十分少ない量とすることで、長鎖分岐構造を有し、溶剤可溶性の良好な重合体を得ることができる。
【００３５】
本発明において使用される２官能性ビニル化合物としては、分子内に２つのビニル基を有するものであれば特に制限なく用いることができる。具体的には、ｍ−ジイソプロペニルベンゼン、ｐ−ジイソプロペニルベンゼン、ｍ−ジビニルベンゼン、ｐ−ジビニルベンゼン、１，４−シクロヘキサンジメタノールジビニルエーテル、エチレングリコールジビニルエーテル、ｍ−ジイソプロペニルベンゼン等があげられる。
【００３６】
２官能性ビニル化合物の好適な添加量としては、βフェランドレンの単量体の総量１００重量部に対して、例えば、０．１〜５．０重量部が好ましく、１．０〜４．０重量部がより好ましい。上記範囲であると、得られるβフェランドレン重合体の有機溶媒に対する溶解性を良好とすることができる。通常、２官能性ビニル化合物の添加量が少なすぎる（例えば０．０１重量部未満）と、その添加効果は認められない。一方、その添加量が多すぎる（例えば２０重量部以上）と、架橋反応が必要以上に進行し、得られるβフェランドレン重合体がゲル状となり、熱可塑性を失い、有機溶媒に対する溶解性が不良となる恐れがある。
【００３７】
前記反応液中で重合して得られたβフェランドレン重合体を溶媒から分離する方法としては、例えば再沈殿、加熱による溶媒の留去、減圧による溶媒の除去、水蒸気による溶媒の除去（コアギュレーション）、押出し機による脱気溶媒除去等の公知方法が適用可能である。
【００３８】
重合体を溶媒から分離する際に塩素系のルイス酸触媒を中和除去する必要がある場合は、適時アルカリ性の中和剤例えば、水酸化ナトリウム、炭酸水素ナトリウム、アンモニア等の一般的に公知な中和剤を用いることができ、特に限定されるものではない。更に透明性や熱安定性の要求が厳しい用途においては、得られる重合体の不純物として残留する塩素、中和塩の十分な除去が望まれる。その除去方法としては特に限定されるものではないが、例えば、重合体の再枕時に適時加水等の処理により精製することが好ましい。特に光学特性や電気絶縁性を向上させるためには、残留の中和塩の含有率は重合体の重量に対し、１００ｐｐｍ以下とすることが好ましい。特に好ましくは１０ｐｐｍ以下である。
【００３９】
＜βフェランドレン重合体＞
上記のようにして得られたβフェランドレン重合体の数平均分子量Ｍｎは、重合溶液の粘度や溶融粘度、成形性、成形品の強度、耐熱性の観点から、１万〜１００万が好ましい。本発明にかかるβフェランドレン重合体の数平均分子量Ｍｎは、２万〜５０万に調製することもできるし、３万〜４０万に調製することもできるし、４万〜３０万に調製することもできるし、５万〜２５万に調製することもできるし、６万〜２０万に調製することもできるし、７万〜１５万に調製することもできるし、８万〜１２万に調製することもできる。重合体の分子量が大き過ぎると、重合溶液の粘度が高くなって重合体の生産性が悪くなり、又は、重合体の溶融粘度が高くなって成形性が悪くなる恐れがある。一方、分子量が小さ過ぎると、重合体を用いて得られる成形品の強度が低下すると共に、ガラス転移温度が８０℃未満となり、十分な耐熱性を発揮し得ない恐れがある。
【００４０】
βフェランドレン重合体のガラス転移温度Ｔｇは、耐熱性、成形性、成形品の強度の観点から、８０〜３５０℃程度が好ましく、８５〜２５０℃がより好ましく、９０〜２００℃が更に好ましい。本発明にかかるβフェランドレン重合体のガラス転移温度Ｔｇは、８０℃以上２００℃以下に調製することもできるし、８５℃以上２００℃以下に調製することもできるし、９０℃以上２００℃以下に調製することもできるし、９５℃以上２００℃以下に調製することもできるし、１００℃以上２００℃以下に調製することもできるし、１１０℃以上２００℃以下に調製することもできるし、１２０℃以上２００℃以下に調製することもできるし、１２５℃以上２００℃以下に調製することもできるし、１３０℃以上２００℃以下に調製することもできる。ガラス転移温度Ｔｇが高過ぎると、βフェランドレン重合体の溶融粘度が高くなり、成形性が悪くなる恐れがある。一方、ガラス転移温度Ｔｇが低過ぎると、成形品の耐熱使用温度が低くなるために、実用的ではない。
【００４１】
本明細書及び特許請求の範囲において、βフェランドレン重合体の数平均分子量Ｍｎは、ＪＩＳ−Ｋ−０１２４−２００２にて規定されているサイズ排除クロマトグラフィーの手法に従って求められるものであって、ゲルパーミエーションクロマトグラフィー（ＧＰＣ）によって測定される示差屈折検出器の値と、標準ポリスチレンの校正曲線とから求められるものである。また、ガラス転移温度Ｔｇは、ＪＩＳ−Ｋ−７１２１−１９８７「プラスチックの転移温度測定方法」に規定されている手法に従って測定されたものであって、より詳細には、中間点ガラス転移温度（Ｔｍｇ）として求められる温度が、本明細書及び特許請求の範囲におけるガラス転移温度Ｔｇである。
【００４２】
＜βフェランドレンの光学異性について＞
本発明の第一態様のβフェランドレン重合体の材料として用いるβフェランドレンは、下記一般式（Ｉ）及び（ＩＩ）で表される互いに光学異性体（エナンチオマー）である化合物の混合物又はラセミ体であってもよいし、何れか一方の光学異性体のみであってもよい。化学合成されたβフェランドレンは、通常、前記混合物である。何れか一方の光学異性体のみからなるβフェランドレンの材料を用いる場合、例えばキラルカラムを用いたクロマトグラフィー、光学分割剤を用いたジアステレオマ法等の手法を用いることにより、光学異性分離をして得られた材料を用いてもよい。
【００４３】
【化４】
2015081266.tif 000005
【００４４】
βフェランドレンの前記混合物を材料として使用して得られたβフェランドレン重合体には、下記一般式（Ｉ−１）、（Ｉ−２）、（ＩＩ−１）及び（ＩＩ−２）で表されるモノマー単位（繰り返し単位）のうち何れか１種以上が含まれる。なお、各一般式中、括弧は重合（結合）している隣のモノマー単位との結合を表す。
【００４５】
【化５】
2015081266.tif 000006
【００４６】
本発明の第一態様のβフェランドレン重合体は、上記の各一般式で表されるモノマー単位のうち、１種を有していてもよいし、２種を有していてもよいし、３種を有していてもよいし、４種を有していてもよい。
【００４７】
本発明の第一態様のβフェランドレン重合体には、上記一般式（Ｉ）及び（ＩＩ）の混合物をその材料として用いた場合、上記一般式（Ｉ−１）、（Ｉ−２）、（ＩＩ−１）及び（ＩＩ−２）で表されるβフェランドレン単位が、当該βフェランドレン重合体の総重量に対して合計で７０重量％以上含有されていると考えられる。この含有量は、７０〜１００重量％が好ましく、８０〜１００重量％がより好ましく、９０〜１００重量％がさらに好ましい。
【００４８】
＜βフェランドレン重合体に対する水素添加＞
本発明の第一態様のβフェランドレン重合体が有するオレフィン性炭素−炭素二重結合に対して水素添加を行うことができる。水素添加を行うことによって、耐熱性が一層向上した重合体を得ることができる。
【００４９】
本発明の第一態様のβフェランドレン重合体に対する水素添加の方法として、従来公知の方法が適用可能である。この際に用いられる水素添加触媒としては、一般にオレフィン類や芳香族化合物の水素化反応に使用される触媒が適用可能であり、例えば、パラジウム、白金、ニッケル、ロジウム、ルテニウム等の遷移金属をカーボン、アルミナ、シリカ、ケイソウ土などの担体に担持してなる担持型金属触媒；チタン、コバルト、ニッケル等の有機遷移金属化合物とリチウム、マグネシウム、アルミニウム、スズ等の有機金属化合物からなる均一系触媒；ロジウム、ルテニウム等の金属錯体触媒等が挙げられる。
【００５０】
前記担持型金属触媒としては、例えば、ニッケル・シリカ、ニッケル・ケイソウ土、ニッケル・アルミナ、パラジウム・カーボン、パラジウム・シリカ、パラジウム・ケイソウ土、パラジウム・アルミナ、白金・シリカ、白金・アルミナ、ロジウム・シリカ、ロジウム・アルミナ、ルテニウム・シリカ、ルテニウム・アルミナ等の触媒を挙げることができる。
【００５１】
前記均一系触媒としては、例えば、酢酸・コバルトトリエチルアルミニウム、トリオクチル酸ニッケル・トリイソブチルアルミニウム、ニッケルアセチルアセトナート・トリイソブチルアルミニウム、チタノセンジクロリド・ｎ−ブチルリチウム、ジルコノセンジクロリド・ｓｅｃ−ブチルリチウム、テトラブトキシチタネート・ジメチルマグネシウム等の組み合わせを挙げることができる。
【００５２】
前記金属錯体触媒としては、例えば、クロロトリス（トリフェニルホスフィン）ロジウム、ジヒドリドテトラ（トリフェニルホスフィン）ルテニウム、ヒドリド（アセトニトリル）トリス（トリフェニルホスフィン）ルテニウム、カルボニルクロロヒドリドトリス（トリフェニルホスフィン）ルテニウム、カルボニルジヒドリドトリス（トリフェニルホスフィン）ルテニウム等を挙げることができる。
【００５３】
ここで例示した水素化反応に用いる触媒のうち、前記担持型金属触媒は、水素化反応後に、重合触媒と共にろ過で容易に分離回収することができるため、特に好ましい。
前記触媒を１種単独で用いてもよいし、２種以上を併用してもよい。
【００５４】
前記水素添加を行う際の反応温度は、通常、−２０℃〜２５０℃で行うことが可能であり、−１０℃〜２２０℃が好ましく、０〜２００℃がより好ましい。反応温度が高過ぎると、重合体が熱分解する恐れがあり、低過ぎると、反応速度が遅くなり、反応が完了しない恐れがある。
【００５５】
前記水素添加を行う際の水素圧力は、通常０．１〜１００ｋｇ／ｃｍ２で行うことが可能であり、好ましくは０．５〜７０ｋｇ／ｃｍ２、より好ましくは１〜５０ｋｇ／ｃｍ２である。水素圧力が低過ぎると、水素化反応が遅くなり、高過ぎると高耐圧反応装置が必要となる。
【００５６】
前記水素添加を行う際の溶媒としては、重合体が溶解し、触媒不活性な有機溶媒であれば特に制限されない。重合体の水素添加物の溶解性や反応性の観点から、例えば、脂肪族炭化水素、ハロゲン化炭化水素、及び芳香族炭化水素等が挙げられる。具体的には、ベンゼン、トルエン等の芳香族炭化水素系溶媒；ｎ−ペンタン、ｎ−ヘキサン、ｎ−ヘプタン、ｎ−オクタン、シクロペンタン、シクロヘキサン、メチルシクロヘキサン、エチルシクロヘキサン、デカリン等の脂肪族炭化水素系溶媒；テトラヒドロフラン、エチレングリコールジメチルエーテル等のエーテル系溶媒；塩化メチレン、クロロホルム、１，１−ジクロルエタン、１，２−ジクロルエタン、ｎ−プロピルクロライド、１−クロロ−ｎ−ブタン、２−クロロ−ｎ−ブタン等のハロゲン化炭化水素系溶媒が挙げられる。これらの有機溶媒のうち、溶解性や反応性の観点から、特に炭化水素系溶媒が好ましい。
前記有機溶媒を１種単独で用いてもよいし、２種以上を併用してもよい。
【００５７】
前記水素添加は、βフェランドレンの重合反応が終了した後の前記反応液の溶媒を交換せずに、そのまま水素添加の反応を行うことも可能である。このように溶媒を置換せずに水素添加を行うと、製造プロセスから排出される廃液が減少するので、環境負荷を下げる観点から好ましい。
【００５８】
前記水素添加の反応時間は、通常０．１〜２０時間程度で行うことができる。水素添加反応の終了の目安としては、例えば、水素添加前の重合体が有するオレフィン性炭素−炭素二重結合（不飽和結合）のうち、好ましくは７０％以上、より好ましくは８０％以上、更に好ましくは９０％以上、特に好ましくは９５％以上が飽和されるまで、最も好ましくは１００％が飽和されるまで、水素添加を継続することが望ましい。十分にβフェランドレン重合体に対して水素添加を行うことにより、耐熱性、耐光性に優れた重合体を得ることができる。
【００５９】
前記水素添加の前後の重合体におけるオレフィン性炭素−炭素二重結合の水素添加率を求める方法として、一般に、ヨウ素価滴定法、赤外分光スペクトル測定、核磁気共鳴スペクトル（１Ｈ−ＮＭＲスペクトル）測定等の分析値から算出する方法が知られている。
【００６０】
本明細書及び特許請求の範囲において、βフェランドレン重合体のオレフィン性炭素−炭素二重結合に対する水素添加率は、重水素化クロロホルムを溶媒として用いた核磁気共鳴スペクトル（１Ｈ−ＮＭＲスペクトル）の測定値を用いて算出している。具体的には、テトラメチルシランのプロトンを０ｐｐｍとして、δ＝５．０〜６．０ｐｐｍに検出されるシグナルの積分値、即ちオレフィン性炭素−炭素二重結合のプロトンに由来するシグナルの積分値Ａと、０．５〜２．５ｐｐｍに検出されるシグナルの積分値、即ち飽和炭化水素のプロトンに由来するシグナルの積分値Ｂとの比（Ａ／Ｂ）を算出する。この比は、水素添加率が高くなるにつれて小さくなる。前記水素添加前の前記比（Ａ／Ｂ（水添前））及び前記水素添加後の前記比（Ａ／Ｂ（水添後））をそれぞれ算出し、下記式に代入することにより、水素添加率を求めることができる。
【００６１】
水素添加率（％）＝
（比（Ａ／Ｂ（水添前））−比（Ａ／Ｂ（水添後））×１００÷比（Ａ／Ｂ（水添前））
【００６２】
βフェランドレン重合体に対して水素添加することにより得られる重合体のガラス転移温度Ｔｇは、耐熱性、成形性、成形品の強度の観点から、８０〜３５０℃程度が好ましく、８５〜２５０℃がより好ましく、９０〜２００℃が更に好ましい。前記水素添加された重合体のガラス転移温度Ｔｇは、８０℃以上２００℃以下に調製することもできるし、８５℃以上２００℃以下に調製することもできるし、９０℃以上２００℃以下に調製することもできるし、９５℃以上２００℃以下に調製することもできるし、１００℃以上２００℃以下に調製することもできるし、１１０℃以上２００℃以下に調製することもできるし、１２０℃以上２００℃以下に調製することもできるし、１２５℃以上２００℃以下に調製することもできるし、１３０℃以上２００℃以下に調製することもできる。ガラス転移温度Ｔｇが高過ぎると、βフェランドレン重合体の溶融粘度が高くなり、成形性が悪くなる恐れがある。一方、ガラス転移温度Ｔｇが低過ぎると、成形品の耐熱使用温度が低くなるために、実用的ではない。
【００６３】
＜成形品＞
本発明にかかるβフェランドレン重合体及びその水素添加された重合体は熱可塑性を有するため、プレス成形、押し出し成形、射出成形などの成形加工が可能である。
本発明にかかる成形品には、成形の際に、安定剤、滑剤、顔料、耐衝撃性改良剤、加工助剤、補強剤、着色剤、難燃剤、耐候性改良剤、紫外線吸収剤、酸化防止剤、防カビ剤、抗菌剤、光安定剤、帯電防止剤、シリコンオイル、ブロッキング防止剤、離型剤、発泡剤、香料等の各種添加剤；ガラス繊維、ポリエステル繊維等の各種繊維；タルク、マイカ、モンモリロナイト、シリカ、木粉等の充填剤；各種カップリング剤等の成分を必要に応じて所定量を配合することができる。
【００６４】
本発明にかかるβフェランドレン重合体又はその水素添加された重合体を成形することにより、透明性および耐熱性に優れた比重の軽い成形品を得ることができる。具体的には、全光線透過率が９０％以上、且つ、ガラス転移温度Ｔｇが８０℃以上である成形品を得ることができる。この成形品のガラス転移温度Ｔｇの上限値は、通常、当該成形品を構成する重合体のＴｇの上限値と同様である。
【００６５】
本明細書及び特許請求の範囲における「全光線透過率」は、ＪＩＳ−Ｋ−７３６１：１９９７ (ISO13468-1:1996)に基づいて測定される値である。
【００６６】
前記成形品の用途は特に制限されず、従来の透明樹脂と同様に種々の用途に適用可能である。例えば、フィルム、光学シート、光ディスク、光学レンズ、液晶表示装置用の位相差板、導光板、拡散板、偏光板保護膜、ディスプレイ全面板、自動車用ライトカバー、レンズカバー、計器カバーなどの用途が挙げられる。
【実施例】
【００６７】
次に、実施例により本発明をさらに詳細に説明するが、本発明はこれらの例によって限定されるものではない。
【００６８】
［実施例１：βフェランドレン重合体の製造］
乾燥させた３００ｍｌガラス製フラスコに、トルエン（関東化学株式会社製）７８．６  ｍｌを入れ、０℃に冷却した。つぎにルイス酸触媒のＥｔＡｌＣｌ２（エチルアルミニウムジクロリド）（１７％ヘキサン溶液、約１ｍｏｌ／Ｌ、東京化成工業株式会社製）を、モノマーであるβフェランドレン１００重量部に対して７．３重量部に相当する量（０．０３５ｍｌ）を投入し、よく分散させたのち、βフェランドレン（純度８３．３％）６．０ｍｌ（５．１ｇ）をゆっくりと滴下投入した。１分後に、メタノール１０ｍｌを加えて反応を停止した。反応溶液を分液ロートに移した後に１％水酸化ナトリウム溶液２０ｍｌを加えて、よく撹拌した後、水溶液の相を分離除去した。次に、有機溶媒相をエバポレータによりゆっくりと蒸発させ、反応溶液を濃縮させた。濃縮した反応溶液約４０ｍｌをメタノール３００ｍｌにゆっくり滴下し、重合物を再沈させた。得られた沈殿物を溶液よりろ過分離し、十分乾燥させ、βフェランドレン重合体を得た。反応時のモノマーの反応率は１００％であった。
【００６９】
得られたβフェランドレン重合体の数平均分子量は４０，９００、ガラス転移温度は８５℃であった。
【００７０】
［水素添加］
十分窒素置換を行った圧力容器に、脱水したヘキサン９０ｍｌおよび得られたβフェランドレン重合体４ｇを投入し十分溶解させた。ついで、パラジウム・アルミナ触媒（和光純薬製、Ｐｄ：５％）１０ｇを添加し、８ＭＰａの水素雰囲気下にて、１２０℃で１０時間、水素添加反応を行った。テフロン（登録商標）からなる孔径１μｍのフィルターを用いて反応液をろ過し、触媒を除去した後、メタノールにて再沈させ、沈殿を十分に乾燥させて、βフェランドレン重合体の水素添加物４．５ｇを得た。
【００７１】
得られた重合体の水素添加率をＨ−ＮＭＲスペクトル測定により算出したところ、９９．９％であった。また重合体の数平均分子量は４０，５００、ガラス転移温度は１３０℃、全光線透過率は９２％であった。
【００７２】
［実施例２］
実施例１において反応温度を−４０℃、反応時間を５分に設定した以外は同一条件で実施し、βフェランドレン重合体を得た。反応時のモノマーの反応率は１００％であり、得られ重合体の数平均分子量は４０，０００であり、ガラス転移温度は８２℃であった。
さらに、実施例１と同様に水素添加して得た重合体の水素添加率は９９．９％、重合体の数平均分子量は３９，５００、ガラス転移温度は１２５℃、全光線透過率は９３％であった。
【００７３】
［実施例３］
実施例１において反応時間を１０秒とした以外は同一条件で実施し、βフェランドレン重合体を得た。反応時のモノマーの反応率は８８％であり、得られた重合体の数平均分子量は３３，８００であり、ガラス転移温度は８２℃であった。
さらに、実施例１と同様に水素添加して得た重合体の水素添加率は９９．９％、重合体の数平均分子量は３３，５００、ガラス転移温度は１２５℃、全光線透過率は９３％であった。
【００７４】
［実施例４］
実施例１において、モノマーであるβフェランドレンを、植物から精製した材料に変更し、更に、重合反応に使用する溶媒をヘキサンにした以外は同一条件で実施した。上記材料におけるβフェランドレンの純度（純分）は９９．３％であった。上記材料は、トドマツ（植物体）から水蒸気蒸留の方法により得られた精油を精密蒸留し、得られた濃縮液にディールスアルダー反応試薬を添加し、更にトランス共役二重結合物質を除去することによって得た。
反応時のモノマーの反応率は１００％であり、得られた重合体の分子量は８０，２００であり、ガラス転移温度は８４℃であった。
さらに、水素添加した重合体の水素添加率は９９．７％であり、重合体の数平均分子量は８０，０００であり、ガラス転移温度は１３１℃であり、全光線透過率は９３％であった。
【００７５】
［実施例５］
実施例４において反応温度を−７８℃とした以外は同一条件で実施した。
反応時のモノマーの反応率は１００％であり、得られた重合体の数平均分子量は１３９，４００であり、ガラス転移温度は８８℃であった。
さらに、水素添加した重合体の水素添加率は９９．６％であり、重合体の数平均分子量は１３８，５００であり、ガラス転移温度は１３９℃であり、全光線透過率は９２％であった。
【００７６】
［実施例６］
実施例４において反応温度を２０℃とした以外は同一条件で実施した。
反応時のモノマーの反応率は１００％であり、得られた重合体の数平均分子量は５７，７００であり、ガラス転移温度は  ８１℃であった。
さらに、水素添加した重合体の水素添加率は９９．９％であり、重合体の数平均分子量は５７，３００であり、ガラス転移温度は１２５℃であり、全光線透過率は９３％であった。
【００７７】
［実施例７］
実施例４において、反応液中にモノマーであるβフェランドレンを投入した後、さらに電子供与剤である２，６−ジ−ｔ−ブチルピリジン（東京化成工業株式会社製）０．０７２  ｇ（βフェランドレンの１００重量部にたいして１．４重量部）を添加した以外は同一条件で実施した。
反応時のモノマーの反応は４２％であり、得られたβフェランドレン重合体の数平均分子量は７５，３００であり、ガラス転移温度は８７℃であった。
さらに、水素添加した重合体の水素添加率は９９．８％であり、重合体の数平均分子量は７４，５００であり、ガラス転移温度は１３３℃であり、全光線透過率は９２％であった。
【００７８】
［実施例８］
実施例４において、重合反応時の溶媒をメチルシクロヘキサンにした以外は同一条件で実施し、βフェランドレン重合体を得た。反応時のモノマーの反応率は１００％、得られた重合体の数平均分子量は８２，２００であり、ガラス転移温度は８４℃であった。
さらに、水素添加した重合体の水素添加率は９９．７％であり、重合体の数平均分子量は８２，０００であり、ガラス転移温度は１３３℃であり、可視光線透過率は９３％であった。
【００７９】
［実施例９］
実施例８において、重合反応時の温度を８０℃とした以外は同一条件で実施し、βフェランドレン重合体を得た。反応時のモノマーの反応率は８０％、得られた重合体の数平均分子量は２０，２００であり、ガラス転移温度は８１℃であった。
さらに、水素添加した重合体の水素添加率は９９．７％であり、重合体の数平均分子量は２０，０００であり、ガラス転移温度は１２０℃であり、可視光線透過率は９３％であった。
【００８０】
［比較例１］
実施例４において、βフェランドレンに代えて、市販の試薬であるβピネン（和光純薬社製、純度９５％）をモノマーとして使用した以外は同一条件で行った。得られた重合体の分子量は３，２００であった。また、反応時のモノマーの反応率は３％であった。
【００８１】
［参考例１］
実施例４において、植物由来のβフェランドレンの純度（純分）を８０％として、反応時間を２４時間とした以外は同一条件で行った。
得られた重合体の分子量は５，０００であった。
【００８２】
＜測定方法＞
【００８３】
（反応収率）
o-ジクロロベンゼンを内部標準とする方法により、β-フェランドレンモノマーの共役二重結合に由来するシグナル５．５〜６．５ｐｐｍのシグナルの面積の減少率により算出した。
【００８４】
（数平均分子量）
標準ポリスチレン換算で測定した。装置として、島津製作所社製、LC-20AD送液ユニット、RID-10示差屈折率検出器を用いた。カラムは、昭和電工株式会社製のShodex KF803を2本用いた。溶媒は、THF（40℃）を用いた。
【００８５】
（水素添加率）
溶媒は重水素化クロロホルムを用いた。TMSで０ｐｐｍ補正を行った。日本電子株式会社製のＮＭＲ装置、JNM-ECX400（４００MHz）を使用して、H-NMRスペクトルを測定した。測定は室温で行った。
水素添加前のスペクトルの不飽和結合に起因する5.0〜6.0ppmのピークの減少率を求めた。この時、5.0〜6.0ppmのオレフィン性二重結合のプロトンに由来するシグナルの積分値Aと、0.5〜2.5ppmの飽和炭化水素のプロトンに由来するシグナルの積分値Bとの比  A/Bを用いた。水素添加率(%)は（A/B（After）−A/B(Before)）x100／A/B(Before)で算出した。
【００８６】
（ガラス転移温度）
JIS-K-7121-1987「プラスチックの転移温度測定方法」により、示差熱測定装置を用いて測定した。装置は、島津製作所社製のDSC-60を用いた。
【００８７】
（全光線透過率）
JIS-K-7361 : 1997 (ISO13468-1:1996)に準拠して測定した。測定装置として、東京電色社製のヘーズメーターTC-H3DPKを用いた。
調製したβフェランドレン重合体又はそのβフェランドレン重合体を水素添加して得た重合体からなる厚み１００μｍのフィルムを、溶剤キャスティング法によって作製し、測定試料として用いた。
【００８８】
以上で説明した各実施形態における各構成及びそれらの組み合わせ等は一例であり、本発明の趣旨を逸脱しない範囲で、構成の付加、省略、置換、およびその他の変更が可能である。また、本発明は各実施形態によって限定されることはなく、請求項（クレーム）の範囲によってのみ限定される。
【産業上の利用可能性】
【００８９】
本発明は、光学素子、フィルム等の成形品の分野で広く利用可能である。